(57)【要約】  本発明は、フルオランテン基と特定の芳香族もしくは複素環式芳香族基で置換されたヘテロ環基を含む化合物に関する。化合物は、これらの化合物を含む電子素子、特に、有機エレクトロルミネッセンス素子での使用に適している。幾つかの態様では、化合物は、燐光もしくは蛍光エミッターのためのマトリックス材料と正孔ブロックもしくは電子輸送層として使用される。【特許請求の範囲】
【請求項１】
式（１）または（２）の化合物；
【化１】
2019501871.tif 000077
以下が、使用される記号と添え字に適用される；
Ｘは、ＯまたはＳであり；
ＡｒＳは、各場合に、１以上の基Ｒ３により置換されてよい５〜３０個の芳香族環原子を有する芳香族もしくは複素環式芳香族環構造であり；
Ａｒは、各場合に、１以上の基Ｒ３により置換されてよい１０〜４０個の芳香族環原子を有する縮合アリール基であるか、またはＡｒは、式（Ａｒ−１）の基であり； 
【化２】
2019501871.tif 000078
ただし、Ａｒは、フルオランテンではなく；破線はＡｒＳへの結合であるか、またはＡｒＳが存在しない場合は、式（１）または（２）で示されるＸを含むヘテロ環のフェニル基への結合であり；
Ｅは、Ｏ、Ｓ、Ｃ（Ｒ０）２であり；ｔが０である場合は、そこで、２価ブリッジＥは、存在せず；
Ｒ０、Ｒ１、Ｒ２、Ｒ３は、出現毎に同一であるか異なり、Ｈ、Ｄ、Ｆ、Ｃｌ、Ｂｒ、Ｉ、ＣＨＯ、Ｃ（=Ｏ）Ａｒ１、Ｐ（=Ｏ）（Ａｒ１）２、Ｓ（=Ｏ）Ａｒ１、Ｓ（=Ｏ）２Ａｒ１、（Ｒ４）Ｃ=Ｃ（Ｒ４）Ａｒ１、ＣＮ、ＮＯ２、Ｎ（Ｒ４）２、Ｓｉ（Ｒ４）３、Ｂ（ＯＲ４）２、Ｂ（Ｒ４）２、Ｂ（Ｎ（Ｒ４）２）２、ＯＳＯ２Ｒ４、１〜４０個のＣ原子を有する直鎖アルキル、アルコキシもしくはチオアルコキシ基、２〜４０個のＣ原子を有する直鎖アルケニルもしくはアルキニル基、３〜４０個のＣ原子を有する分岐あるいは環状アルキル、アルケニル、アルキニル、アルコキシもしくはチオアルコキシ基（夫々は、１以上の基Ｒ４により置換されてよく、１以上の、好ましくは、隣接しないＣＨ２基は、（Ｒ４）Ｃ=Ｃ（Ｒ４）、Ｃ≡Ｃ、Ｓｉ（Ｒ４）２、Ｇｅ（Ｒ４）２、Ｓｎ（Ｒ４）２、Ｃ=Ｏ、Ｃ=Ｓ、Ｃ=Ｓｅ、Ｐ（=Ｏ）（Ｒ４）、ＳＯ、ＳＯ２、Ｎ（Ｒ４）、Ｏ、ＳもしくはＣＯＮ（Ｒ４）で置き代えられてよく、ここで、１以上のＨ原子は、Ｄ、Ｆ、Ｃｌ、Ｂｒ、Ｉ、ＣＮもしくはＮＯ２で置き代えられてよい。）または、各場合に、１以上の基Ｒ４により置換されてよい５〜６０個の芳香族環原子を有する芳香族もしくは複素環式芳香族環構造、または１以上の基Ｒ４で置換されてよい５〜６０個の芳香族環原子を有するアリールオキシもしくはヘテロアリールオキシ基であり；ここで、２個の隣接する置換基Ｒ０、２個以上の隣接する置換基Ｒ１、２個以上の隣接する置換基Ｒ２および/または２個以上の置換基Ｒ３は、モノあるいはポリ環状の脂肪族、芳香族もしくは複素環式芳香族環構造を互いに形成してもよく；
Ａｒ１は、出現毎に同一であるか異なり、各場合に、１以上の基Ｒ４により置換されてよい５〜２４個の芳香族環原子を有する芳香族もしくは複素環式芳香族環構造であり；
Ｒ４は、出現毎に同一であるか異なり、Ｈ、Ｄ、Ｆ、Ｃｌ、Ｂｒ、Ｉ、ＣＮ、Ｓｉ（Ｒ５）３、１〜４０個のＣ原子を有する直鎖アルキル、アルコキシもしくはチオアルキル基、３〜４０個のＣ原子を有する分岐あるいは環状アルキル、アルコキシもしくはチオアルキル基（１以上の基Ｒ５により置換されてよく、夫々、１以上の隣接しないＣＨ２基は、（Ｒ５）Ｃ=Ｃ（Ｒ５）、Ｓｉ（Ｒ５）２、Ｃ=ＮＲ５、Ｐ（=Ｏ）（Ｒ５）、ＳＯ、ＳＯ２、ＮＲ５、Ｏ、ＳもしくはＣＯＮＲ５で置き代えられてよく、ここで、１以上のＨ原子は、Ｄ、Ｆ、Ｃｌ、ＢｒもしくはＩで置き代えられてよい。）または、１以上の基Ｒ５により置換されてよい６〜４０個の炭素原子を有する芳香族もしくは複素環式芳香族環構造、または１以上の基Ｒ５で置換されてよい５〜４０個の芳香族環原子を有するアリールオキシ基、または、１以上の基Ｒ５で置換されてよい５〜４０個の芳香族環原子を有するアラルキル基より成る基から選ばれ；ここで、随意に２個以上の隣接する置換基Ｒ４は、モノあるいはポリ環状の脂肪族、芳香族もしくは複素環式芳香族環構造を互いに形成してもよく；
Ｒ５は、Ｈ、Ｄ、Ｆ、１〜２０個の炭素原子を有する脂肪族炭化水素基、５〜３０個のＣ原子を有する芳香族もしくは複素環式芳香族環構造より成る基から選ばれ、ここで、２個以上の隣接する置換基Ｒ５は、モノあるいはポリ環状の脂肪族、芳香族もしくは複素環式芳香族環構造を互いに形成してもよく；
ｍ、ｎ、ｒ、ｕは、夫々、同一であるか異なり、０、１、２または３であり；
ｐ、ｔは、夫々、同一であるか異なり、０または１であり；
ｑ、ｖは、夫々、同一であるか異なり、０、１、２、３または４であり、
ｓは、０、１または２である。
【請求項２】
ｐは０である、請求項１記載の化合物。
【請求項３】
式（１−１）または（２−１）の化合物から選ばれる、請求項１または２何れか１項記載の化合物；
【化３】
2019501871.tif 000079
式中、使用される記号と添え字は、請求項１で与えられるのと同じ意味を有する。
【請求項４】
式（１−１−１）〜（２−１−４）の化合物から選ばれる、請求項１〜３何れか１項記載の化合物；
【化４−１】
2019501871.tif 000080
【化４−２】
2019501871.tif 000081
式中、使用される記号と添え字は、請求項１で与えられるのと同じ意味を有する。
【請求項５】
式（１−１−１−ａ）〜（２−１−４−ｄ）の化合物から選ばれる、請求項１〜４何れか１項記載の化合物；
【化５−１】
2019501871.tif 000082
【化５−２】
2019501871.tif 000083
【化５−３】
2019501871.tif 000084
【化５−４】
2019501871.tif 000085
式中、使用される記号と添え字は、請求項１で与えられるのと同じ意味を有する。
【請求項６】
Ａｒは、夫々、１以上の基Ｒ３により置換されてよいナフタレン、アントラセン、テトラセン、フェナントラセン、クリセン、トリフェニレン、ピレン、ペリレン、ベンゾフェナントラセン、ベンゾピレン、ビフェニル、フルオレン、スピロビフルオレン、ジベンゾフラン、ジベンゾチオフェンより成る基から選ばれることを特徴とする、請求項１〜５何れか１項記載の化合物。
【請求項７】
Ａｒは、以下の式（Ａｒ−２）〜（Ａｒ−３８）の基から選ばれる、請求項１〜６何れか１項記載の化合物；
【化６−１】
2019501871.tif 000086
【化６−２】
2019501871.tif 000087
【化６−３】
2019501871.tif 000088
式中、Ｒ０は、請求項１と同じ意味を有し、式（Ａｒ−２）〜（Ａｒ−３８）の基は、請求項１で定義される１以上の基Ｒ３により任意の遊離位置で置換されてよい。
【請求項８】
Ｒ１、Ｒ２、Ｒ３は、出現毎に同一であるか異なり、Ｈ、Ｄ、Ｆ、ＣＮ、１〜１０個のＣ原子を有する直鎖アルキルもしくはアルコキシ基、３〜１０個のＣ原子を有する分岐あるいは環状アルキルもしくはアルコキシ基（夫々は、１以上の基Ｒ４により置換されてよく、１以上の隣接しないＣＨ２基は、Ｏで置き代えられてよく、ここで、１以上のＨ原子は、Ｆで置き代えられてよい。）または、各場合に、１以上の基Ｒ４により置換されてよい５〜２４個の芳香族環原子を有する芳香族もしくは複素環式芳香族環構造より成る基から選ばれることを特徴とする、請求項１〜７何れか１項記載の化合物。
【請求項９】
Ｒ１、Ｒ２、Ｒ３は、出現毎に同一であるか異なり、Ｈ、Ｄ、Ｆ、ＣＮ、１〜５個のＣ原子を有する直鎖アルキル基、３〜５個のＣ原子を有する分岐あるいは環状アルキル基（夫々は、１以上の基Ｒ４により置換されてよく、各場合に、１以上の隣接しないＣＨ２基はＯもしくはＳで置き代えられてよく、ここで、１以上のＨ原子は、Ｆで置き代えられてよい。）または、各場合に、１以上の基Ｒ４により置換されてよい５〜１４個の芳香族環原子を有するアリールもしくはヘテロアリール基より成る基から選ばれることを特徴とする、請求項１〜８何れか１項記載の化合物。
【請求項１０】
Ｒ０は、出現毎に同一であるか異なり、Ｈ、Ｄ、Ｆ、ＣＮ、１〜１０個のＣ原子を有する直鎖アルキルもしくはアルコキシ基、３〜１０個のＣ原子を有する分岐あるいは環状アルキルもしくはアルコキシ基（夫々は、１以上の基Ｒ６により置換されてよく、各場合に、１以上の隣接しないＣＨ２基は、Ｏで置き代えられてよく、ここで、１以上のＨ原子は、Ｄ、ＦもしくはＣＮで置き代えられてよい。）または、各場合に、１以上の基Ｒ４により置換されてよい５〜２４個の芳香族環原子を有する芳香族もしくは複素環式芳香族環構造より成る基から選ばれ；ここで、２個の置換基Ｒ０は、モノあるいはポリ環状の脂肪族もしくは芳香族もしくは複素環式芳香族環構造を随意に形成してもよいことを特徴とする、請求項１〜９何れか１項記載の化合物。
【請求項１１】
以下の工程を含む請求項１〜１０何れか１項記載の化合物の製造方法；
ａ．スズキ、ネギシ、ヤマモト、グリニャール-クロス、スチルカップリング、ウルマンカップリング等のＣ-Ｃカップリングにおけるジベンゾフランもしくはジベンゾチオフェンの、請求項１で定義された基Ａｒとの、またはｐ＝１の場合、請求項１で定義された基ＡｒＳとの反応：
ｂ．ジベンゾフランもしくはジベンゾチオフェン骨格上にフルオランテンを付加するための、工程ａで得られた化合物のスズキ、ネギシ、ヤマモト、グリニャール-クロス等のＣ-Ｃカップリングでの反応。
【請求項１２】
請求項１〜１０何れか１項記載の少なくとも一つの化合物と少なくとも一つの溶媒を含む、調合物。
【請求項１３】
有機エレクトロルミネッセンス素子、有機集積回路、有機電界効果トランジスタ、有機薄膜トランジスタ、有機発光トランジスタ、有機ソーラーセル、染料感受性有機ソーラーセル、有機光学検査器、有機光受容器、有機電場消光素子、発光電子化学セル、有機レーザーダイオードおよび有機プラスモン発光素子より成る群から選ばれる、請求項１〜１０何れか１項記載の少なくとも一つの化合物を含む電子素子。
【請求項１４】
請求項１〜１０何れか１項記載の化合物が、蛍光もしくは燐光エミッターのためのマトリックス材料、電子ブロッックもしくは励起子ブロッックまたは正孔ブロッック材料、または、電子輸送材料として使用されることを特徴とする、有機エレクトロルミネッセンス素子である請求項１３記載の電子素子。
【発明の詳細な説明】
【技術分野】
【０００１】
本発明は、電子素子、特に、有機エレクトロルミネッセンス素子での使用のための材料およびこれらの材料を含む電子素子、特に、有機エレクトロルミネッセンス素子に関する。
【０００２】
有機半導体が機能性材料として用いられる有機エレクトロルミネセンス素子（ＯＬＥＤ）の構造は、たとえば、US 4539507、US 5151629、EP0676461およびWO98/27136に記載されている。ここで用いられる発光材料は、ますます蛍光発光ではなく燐光発光を示す有機金属錯体となっている。量子力学的理由により、エネルギーとパワー効率の４倍までの増加が、燐光発光エミッターとして有機金属化合物を使用して可能である。とはいえ、一般的に、ＯＬＥＤの場合において、特に、三重項発光（燐光発光）を示すＯＬＥＤの場合において、たとえば、効率、駆動電圧および寿命に関して、改善に対する必要性が未だ存在する。
【０００３】
燐光発光ＯＬＥＤの特性は、用いられる三重項エミッターによって決定されるだけではない。特に、マトリックス材料、正孔ブロック材料、電子輸送材料、正孔輸送材料および電子もしくは励起子ブロック材料等の使用されるその他の材料が、ここで、特に重要である。そこで、これら材料における改善は、また、ＯＬＥＤ特性、特に、効率、駆動電圧および材料の熱安定性に顕著な改善をもたらし得る。
【０００４】
本発明の目的は、ＯＬＥＤにおける、特に、燐光エミッターのためのマトリックス材料としてのみならず、正孔ブロック材料として、電子輸送材料として、もしくは随意に電荷生成層のための材料としての使用のために適している化合物を提供することである。本発明のさらなる目的は、ＯＬＥＤ製造のためのより可能性の多い選択肢を当業者に提供するために、有機エレクトロルミッセンス素子のためのさらなる有機半導体を提供することである。
【０００５】
ジベンゾフランおよびジベンゾチオフェン等の芳香族ヘテロ環をもつ化合物は、ＯＬＥＤにおいて、一般的に発光材料のためのホストとして、または電荷移動性のために有用であることが知られている。ジベンゾフランおよびジベンゾチオフェンは、適合した電荷移動性をもつ化合物を得るために、芳香族もしくは複素環式芳香族基等の置換基で置換されてよい。
【０００６】
EP 2372803、CN 102850334、EP 1885818は、ジベンゾフラン骨格にまたはジベンゾチオフェン骨格に結合する芳香族基、複素環式芳香族基もしくはアリールアミン基をもつ化合物を含むＯＬＥＤを記載している。
【０００７】
US 2012/0119196、WO 2013/132278、WO2015/050173およびUS2015/0108449は、芳香族ヘテロ環基に結合するフルオランテン環をもつ化合物を含むＯＬＥＤを記載している。
【０００８】
優れた性能データが、一方の側のフルオランテン骨格および他方の側の特定の芳香族もしくは複素環式芳香族基に直接結合するジベンゾフランおよびジベンゾチオフェン基を含む化合物により実現できることが見出された。より特別に、以下でより詳細に説明される本発明の化合物は、ＯＬＥＤでの使用のために高度に適しており、有機エレクトロルミッセンス素子において、効率、寿命および/または駆動電圧に関して、有機エレクトロルミッセンス素子において、改善をもたらす。ここで、改善は、特に、輝度効率に関する。より特別に、赤色もしくは黄色燐光エミッター（三重項状態Ｔ１  ２．４〜１．８ｅＶ）のための発光層でマトリックス材料もしくはホストとして本発明の化合物を含むＯＬＥＤは、輝度効率の点で改善された特性を示す一方、駆動電圧と寿命の点で極めて良好な特性を示す。したがって、本発明は、これらの化合物と以下に説明するタイプの化合物を含む電子素子、特に、有機エレクトロルミッセンス素子に関する。
【０００９】
したがって、本発明は、式（１）または（２）の化合物に関する：
【００１０】
【化１】
2019501871.tif 000002
【００１１】
以下が、使用される記号と添え字に適用される；
Ｘは、ＯまたはＳであり；
ＡｒＳは、各場合に、１以上の基Ｒ３により置換されてよい５〜３０個の芳香族環原子を有する芳香族もしくは複素環式芳香族環構造であり；
Ａｒは、各場合に、１以上の基Ｒ３により置換されてよい１０〜４０個の芳香族環原子を有する縮合アリール基であるか、またはＡｒは、式（Ａｒ−１）の基であり； 
【００１２】
【化２】
2019501871.tif 000003
【００１３】
ただし、Ａｒは、フルオランテンではなく；破線はＡｒＳへの結合であるか、またはＡｒＳが存在しない場合は、式（１）または（２）で示されるＸを含むヘテロ環のフェニル基への結合であり；
Ｅは、Ｏ、Ｓ、Ｃ（Ｒ０）２であり；ｔが０である場合は、そこで、２価ブリッジＥは、存在せず；
Ｒ０、Ｒ１、Ｒ２、Ｒ３は、出現毎に同一であるか異なり、Ｈ、Ｄ、Ｆ、Ｃｌ、Ｂｒ、Ｉ、ＣＨＯ、Ｃ（=Ｏ）Ａｒ１、Ｐ（=Ｏ）（Ａｒ１）２、Ｓ（=Ｏ）Ａｒ１、Ｓ（=Ｏ）２Ａｒ１、（Ｒ４）Ｃ=Ｃ（Ｒ４）Ａｒ１、ＣＮ、ＮＯ２、Ｎ（Ｒ４）２、Ｓｉ（Ｒ４）３、Ｂ（ＯＲ４）２、Ｂ（Ｒ４）２、Ｂ（Ｎ（Ｒ４）２）２、ＯＳＯ２Ｒ４、１〜４０個のＣ原子を有する直鎖アルキル、アルコキシもしくはチオアルコキシ基、２〜４０個のＣ原子を有する直鎖アルケニルもしくはアルキニル基、３〜４０個のＣ原子を有する分岐あるいは環状アルキル、アルケニル、アルキニル、アルコキシもしくはチオアルコキシ基（夫々は、１以上の基Ｒ４により置換されてよく、１以上の、好ましくは、隣接しないＣＨ２基は、（Ｒ４）Ｃ=Ｃ（Ｒ４）、Ｃ≡Ｃ、Ｓｉ（Ｒ４）２、Ｇｅ（Ｒ４）２、Ｓｎ（Ｒ４）２、Ｃ=Ｏ、Ｃ=Ｓ、Ｃ=Ｓｅ、Ｐ（=Ｏ）（Ｒ４）、ＳＯ、ＳＯ２、Ｎ（Ｒ４）、Ｏ、ＳもしくはＣＯＮ（Ｒ４）で置き代えられてよく、ここで、１以上のＨ原子は、Ｄ、Ｆ、Ｃｌ、Ｂｒ、Ｉ、ＣＮもしくはＮＯ２で置き代えられてよい。）または、各場合に、１以上の基Ｒ４により置換されてよい５〜６０個の芳香族環原子を有する芳香族もしくは複素環式芳香族環構造、または１以上の基Ｒ４で置換されてよい５〜６０個の芳香族環原子を有するアリールオキシもしくはヘテロアリールオキシ基であり；ここで、２個の隣接する置換基Ｒ０、２個以上の隣接する置換基Ｒ１、２個以上の隣接する置換基Ｒ２および/または２個以上の置換基Ｒ３は、モノあるいはポリ環状の脂肪族、芳香族もしくは複素環式芳香族環構造を互いに形成してもよく；
Ａｒ１は、出現毎に同一であるか異なり、各場合に、１以上の基Ｒ４により置換されてよい５〜２４個の芳香族環原子を有する芳香族もしくは複素環式芳香族環構造であり；
Ｒ４は、出現毎に同一であるか異なり、Ｈ、Ｄ、Ｆ、Ｃｌ、Ｂｒ、Ｉ、ＣＮ、Ｓｉ（Ｒ５）３、１〜４０個のＣ原子を有する直鎖アルキル、アルコキシもしくはチオアルキル基、３〜４０個のＣ原子を有する分岐あるいは環状アルキル、アルコキシもしくはチオアルキル基（１以上の基Ｒ５により置換されてよく、夫々、１以上の隣接しないＣＨ２基は、Ｃ（Ｒ５）=Ｃ（Ｒ５）、Ｓｉ（Ｒ５）２、Ｃ=ＮＲ５、Ｐ（=Ｏ）（Ｒ５）、ＳＯ、ＳＯ２、ＮＲ５、Ｏ、ＳもしくはＣＯＮＲ５で置き代えられてよく、ここで、１以上のＨ原子は、Ｄ、Ｆ、Ｃｌ、ＢｒもしくはＩで置き代えられてよい。）または、１以上の基Ｒ５により置換されてよい６〜４０個の炭素原子を有する芳香族もしくは複素環式芳香族環構造、または１以上の基Ｒ５で置換されてよい５〜４０個の芳香族環原子を有するアリールオキシ基、または、１以上の基Ｒ５で置換されてよい５〜４０個の芳香族環原子を有するアラルキル基より成る基から選ばれ；ここで、随意に２個以上の隣接する置換基Ｒ４は、モノあるいはポリ環状の脂肪族、芳香族もしくは複素環式芳香族環構造を互いに形成してもよく；
Ｒ５は、Ｈ、Ｄ、Ｆ、１〜２０個の炭素原子を有する脂肪族炭化水素基、５〜３０個のＣ原子を有する芳香族もしくは複素環式芳香族環構造より成る基から選ばれ、ここで、２個以上の隣接する置換基Ｒ５は、モノあるいはポリ環状の脂肪族、芳香族もしくは複素環式芳香族環構造を互いに形成してもよく；
ｍ、ｎ、ｒ、ｕは、夫々、同一であるか異なり、０、１、２または３であり；
ｐ、ｔは、夫々、同一であるか異なり、０または１であり；
ｑ、ｖは、夫々、同一であるか異なり、０、１、２、３または４であり、
ｓは、０、１または２である。
【００１４】
本願の目的のために、化学基の以下の定義が適用される。
【００１５】
本発明の意味での、アリール基は、６〜６０個のＣ原子を含み、本発明の意味でのヘテロアリール基は、５〜６０個の芳香族環原子を含み、そのうちの少なくとも１つは、ヘテロ原子である。好ましくは、ヘテロアリール基は、環中に、３個を超えるヘテロ原子を含まない。ヘテロ原子は、好ましくは、Ｎ、ＯおよびＳから選ばれる。これが、基本的な定義である。他の選好が、たとえば、存在する芳香族環原子もしくはヘテロ原子の数に関して本発明の説明において示されるならば、これらが適用される。
【００１６】
ここで、アリール基もしくはヘテロアリール基は、簡単な芳香族環、すなわちベンゼン、または、簡単な複素環式芳香族環、たとえば、ピリジン、ピリミジンもしくはチオフェン等、または、縮合（縮合環化）芳香族もしくは複素環式芳香族ポリ環状基、たとえば、ナフタレン、フェナントレン、キノリンもしくはカルバゾールの何れかの意味で使用される。本願の意味での縮合（縮合環化）芳香族もしくは複素環式芳香族ポリ環状基は、互いに縮合した２以上の単純芳香族もしくは複素環式芳香族環から成る。
【００１７】
アリールもしくはヘテロアリール基は、各場合に、上記言及した基により置換されていてもよく、任意の所望の位置を介して、芳香族または複素環式芳香族構造に連結していてもよいが、特に、ベンゼン、ナフタレン、アントラセン、フェナントレン、ピレン、ジヒドロピレン、クリセン、ペリレン、フルオランテン、ベンズアントラセン、ベンズフェナントレン、テトラセン、ペンタセン、ベンゾピレン、フラン、ベンゾフラン、イソベンゾフラン、ジベンゾフラン、チオフェン、ベンゾチオフェン、イソベンゾチオフェン、ジベンゾチオフェン、ピロール、インドール、イソインドール、カルバゾール、ピリジン、キノリン、イソキノリン、アクリジン、フェナントリジン、ベンゾ-5,6-キノリン、ベンゾ-6,7-キノリン、ベンゾ-7,8-キノリン、フェノチアジン、フェノキサジン、ピラゾール、インダゾール、イミダゾール、ベンズイミダゾール、ナフトイミダゾール、フェナンスロイミダゾール、ピリドイミダゾール、ピラジンイミダゾール、キノキサリンイミダゾール、オキサゾール、ベンズオキサゾール、ナフトオキサゾール、アントロオキサゾール、フェナントロオキサゾール、イソオキサゾール、1,2-チアゾール、1,3-チアゾール、ベンゾチアゾール、ピリダジン、ベンゾピリダジン、ピリミジン、ベンゾピリミジン、キノキサリン、ピラジン、フェナジン、ナフチリジン、アザカルバゾール、ベンゾカルボリン、フェナントロリン、1,2,3-トリアゾール、1,2,4-トリアゾール、ベンゾトリアゾール、1,2,3-オキサジアゾール、1,2,4-オキサジアゾール、1,2,5-オキサジアゾール、1,3,4-オキサジアゾール、1,2,3-チアジアゾール、1,2,4-チアジアゾール、1,2,5-チアジアゾール、1,3,4-チアジアゾール、1,3,5-トリアジン、1,2,4-トリアジン、1,2,3-トリアジン、テトラゾール、1,2,4,5-テトラジン、1,2,3,4-テトラジン、1,2,3,5-テトラジン、プリン、プテリジン、インドリジンおよびベンゾチアジアゾールから誘導される基の意味で使用される。
【００１８】
本発明の定義にしたがうアリールオキシ基は、酸素原子を介して結合する、上記定義のとおりのアリール基の意味で使用される。同様の定義が、ヘテロアリールオキシ基に適用される。
【００１９】
本発明の意味での芳香族環構造は、環構造中に６〜６０個のＣ原子を含む。本発明の意味での複素環式芳香族環構造は、５〜６０個の芳香族環原子を含み、そのうちの少なくとも１個はヘテロ原子である。ヘテロ原子は、好ましくは、Ｎ、Ｏおよび/またはＳから選ばれる。本発明の意味での芳香族もしくは複素環式芳香族環構造は、必ずしもアリールもしくはヘテロアリール基のみを含む構造ではなく、その代わり加えて、複数のアリールもしくはヘテロアリール基は、たとえば、ｓｐ３混成のＣ、Ｓｉ、ＮあるいはＯ原子、ｓｐ２混成のＣあるいはＮ原子もしくはｓｐ混成のＣ原子のような非芳香族単位（好ましくは、Ｈ以外の原子は、好ましくは、１０％より少ない）により連結されていてもよい構造の意味で使用されることを意図される。このように、たとえば9,9’-スピロビフルオレン、9,9-ジアリールフルオレン、トリアリールアミン、ジアリールエーテル、スチルベン等のような構造も、２個以上のアリール基が、たとえば、直鎖あるいは環状アルキル、アルケニルもしくはアルキニル基により、もしくはシリル基により連結される構造であるから、本発明の意味での芳香族環構造の意味で使用されることを意図される。さらに、たとえば、ビフェニル、テルフェニルもしくはジフェニルトリアジン等の２個以上のアリールもしくはヘテロアリール基が、単結合を介して互いに結合する構造も、本発明の意味での芳香族もしくは複素環式芳香族環構造の意味で使用される。
【００２０】
５〜６０個の芳香族環原子を有する芳香族または複素環式芳香族環構造は、各場合に、上記した基により置換されていてもよく、任意の所望の位置で、芳香族または複素環式芳香族構造に連結していてもよいが、特に、ベンゼン、ナフタレン、アントラセン、ベンズアントラセン、フェナントレン、ベンズフェナントレン、ピレン、クリセン、ペリレン、フルオランテン、ナフタセン、ペンタセン、ベンゾピレン、ビフェニル、ビフェニレン、テルフェニル、テルフェニレン、クアテルフェニル、フルオレン、スピロビフルオレン、ジヒドロフェナントレン、ジヒドロピレン、テトラヒドロピレン、cis-もしくはtrnas-インデノフルオレン、トルキセン、イソトルキセン、スピロトルキセン、スピロイソトルキセン、フラン、ベンゾフラン、イソベンゾフラン、ジベンゾフラン、チオフェン、ベンゾチオフェン、イソベンゾチオフェン、ジベンゾチオフェン、ピロール、インドール、イソインドール、カルバゾール、インドロカルバゾール、インデノカルバゾール、ピリジン、キノリン、イソキノリン、アクリジン、フェナントリジン、ベンゾ-5,6-キノリン、ベンゾ-6,7-キノリン、ベンゾ-7,8-キノリン、フェノチアジン、フェノキサジン、ピラゾール、インダゾール、イミダゾール、ベンズイミダゾール、ナフトイミダゾール、フェナントロイミダゾール、ピリドイミダゾール、ピラジンイミダゾール、キノキサリンイミダゾール、オキサゾール、ベンズオキサゾール、ナフトオキサゾール、アントロオキサゾール、フェナントロオキサゾール、イソオキサゾール、1,2-チアゾール、1,3-チアゾール、ベンゾチアゾール、ピリダジン、ベンゾピリダジン、ピリミジン、ベンゾピリミジン、キノキサリン、1,5-ジアザアントラセン、2,7-ジアザピレン、2,3-ジアザピレン、1,6-ジアザピレン、1,8-ジアザピレン、4,5-ジアザピレン、4,5,9,10-テトラアザペリレン、ピラジン、フェナジン、フェノキサジン、フェノチアジン、フルオルビン、ナフチリジン、アザカルバゾール、ベンゾカルボリン、フェナントロリン、1,2,3-トリアゾール、1,2,4-トリアゾール、ベンゾトリアゾール、1,2,3-オキサジアゾール、1,2,4-オキサジアゾール、1,2,5-オキサジアゾール、1,3,4-オキサジアゾール、1,2,3-チアジアゾール、1,2,4-チアジアゾール、1,2,5-チアジアゾール、1,3,4-チアジアゾール、1,3,5-トリアジン、1,2,4-トリアジン、1,2,3-トリアジン、テトラゾール、1,2,4,5-テトラジン、1,2,3,4-テトラジン、1,2,3,5-テトラジン、プリン、プテリジン、インドリジンおよびベンゾチアジアゾールまたはこれらの基の組み合わせから誘導される基の意味で使用される。
【００２１】
本発明の目的のために、１〜４０個のＣ原子を有する直鎖アルキル基または３〜４０個のＣ原子を有する分岐あるいは環状アルキル基または２〜４０個のＣ原子を有するアルケニルもしくはアルキニル基は、ここで、加えて、個々のＨ原子もしくはＣＨ２基は、基の定義の元で上記言及した基により置換されていてよく、好ましくは、基メチル、エチル、ｎ-プロピル、ｉ-プロピル、ｎ-ブチル、ｉ-ブチル、ｓ-ブチル、ｔ-ブチル、２-メチルブチル、ｎ-ペンチル、ｓ-ペンチル、シクロペンチル、ネオペンチル、ｎ-ヘキシル、シクロヘキシル、ネオヘキシル、ｎ-ヘプチル、シクロヘプチル、ｎ-オクチル、シクロオクチル、2-エチルヘキシル、トリフルオロメチル、ペンタフルオロエチル、2,2,2-トリフルオロエチル、エテニル、プロペニル、ブテニル、ペンテニル、シクロペンテニル、ヘキセニル、シクロヘキセニル、ヘプテニル、シクロヘプテニル、オクテニル、シクロオクテニル、エチニル、プロピニル、ブチニル、ペンチニル、ヘキシニルまたはオクチニルの意味で使用される。１〜４０個のＣ原子を有するアルコキシもしくはチオアルキル基は、好ましくは、メトキシ、トリフルオロメトキシ、エトキシ、ｎ-プロポキシ、ｉ-プロポキシ、ｎ-ブトキシ、ｉ-ブトキシ、ｓ-ブトキシ、ｔ-ブトキシ、n-ペントキシ、s-ペントキシ、２-メチルブトキシ、n-ヘキソキシ、シクロヘキシルオキシ、n-ヘプトキシ、シクロヘプチルオキシ、n-オクチルオキシ、シクロオクチルオキシ、2-エチルヘキシルオキシ、ペンタフルオロエトキシ、2,2,2-トリフルオロエトキシ、メチルチオ、エチルチオ、ｎ-プロピルチオ、ｉ-プロピルチオ、ｎ-ブチルチオ、ｉ-ブチルチオ、ｓ-ブチルチオ、ｔ-ブチルチオ、ｎ-ペンチルチオ、ｓ-ペンチルチオ、ｎ-ヘキシルチオ、シクロヘキシルチオ、ｎ-ヘプチチオル、シクロヘプチルチオ、ｎ-オクチルチオ、シクロオクチルチオ、2-エチルヘキシルチオ、トリフルオロメチルチオ、ペンタフルオロエチルチオ、2,2,2-トリフルオロエチルチオ、エテニルチオ、プロペニルチオ、ブテニルチオ、ペンテニルチオ、シクロペンテニルチオ、ヘキセニルチオ、シクロヘキセニルチオ、ヘプテニルチオ、シクロヘプテニルチオ、オクテニルチオ、シクロオクテニルチオ、エチニルチオ、プロピニルチオ、ブチニルチオ、ペンチニルチオ、ヘキシニルチオ、ヘプチニルチオまたはオクチニルチオの意味で使用される。
【００２２】
２個以上の基が、互いに環を形成してもよいという表現は、本願の目的のためには、特に、２個の基が化学結合により互いに結合する意味で使用されることを意図される。これは、以下のスキームにより図解される。
【００２３】
【化３】
2019501871.tif 000004
【００２４】
しかしながら、さらに、上記言及した表現は、２個の基の一つが水素である場合には、第２の基は、水素原子が結合した位置で結合して環を形成する意味で使用されることを意図される。これは、以下のスキームにより図解される。
【００２５】
【化４】
2019501871.tif 000005
【００２６】
好ましい１態様にしたがうと、ｐ＝０であり、その結果、ＡｒＳは存在せず、Ａｒは、式（１）または（２）で示されるＸを含むヘテロ環のフェニル基に直接結合する。
【００２７】
ｐ＝１の場合は、基ＡｒＳは、好ましくは、各場合に１以上の基Ｒ３により置換されてもよい５〜１８個の芳香族環原子を有する芳香族もしくは複素環式芳香族環構造から選ばれる。
【００２８】
特に好ましい基ＡｒＳは、式（ＡｒＳ−１）〜（ＡｒＳ−１３）の基から選ばれる。
【００２９】
【化５】
2019501871.tif 000006
【００３０】
式中、破線の結合は、Ｘを含むヘテロ環のフェニル基への結合と式（１）または（２）で示される基Ａｒへの結合であり、ここで、基は、基Ｒ３により各遊離位置で置換されてよいが、好ましくは、置換されない。
【００３１】
本発明の好ましい１態様では、式（１）または（２）の化合物は、式（１−１）または（２−１）の化合物から選ばれる。
【００３２】
【化６】
2019501871.tif 000007
【００３３】
式中、使用される記号と添え字は、上記と同じ意味を有する。
【００３４】
本発明の好ましい１態様では、式（１−１）または（２−１）の化合物は、以下の式（１−１−１）〜（２−１−４）の化合物から選ばれる；
【００３５】
【化７−１】
2019501871.tif 000008
【００３６】
【化７−２】
2019501871.tif 000009
【００３７】
【化７−３】
2019501871.tif 000010
【００３８】
式中、使用される記号と添え字は、上記と同じ意味を有する。
【００３９】
本発明の極めて特に好ましい１態様では、式（１−１−１）〜（２−１−４）の化合物は、以下の式（１−１−１−ａ）〜（２−１−４−ｄ）の化合物から選ばれる；
【００４０】
【化８−１】
2019501871.tif 000011
【００４１】
【化８−２】
2019501871.tif 000012
【００４２】
【化８−３】
2019501871.tif 000013
【００４３】
【化８−４】
2019501871.tif 000014
【００４４】
式中、使用される記号と添え字は、上記と同じ意味を有する。
【００４５】
本発明によれば、式（１）が好ましく、式（１−１）が非常に好ましく、式（１−１−１）〜（１−１−４）が特に好ましく、式（１−１−１−ａ）〜（１−１−４−ｄ）が非常に特に好ましい。
【００４６】
式（１）、（２）、（１−１）、（２−１）、（１−１−１）〜（２−１−４）および式（１−１−１−ａ）〜（２−１−４−ｄ）における基Ａｒは、各場合に、１以上の基Ｒ３により置換されてよい１０〜４０個の芳香族環原子を有する縮合アリール基であるか、またはＡｒは、上記定義されたとおりの式（Ａｒ−１）の基であり；ただし、Ａｒは、フルオランテンではない。
【００４７】
より好ましくは、基Ａｒは、夫々、１以上の基Ｒ３により置換されてよいナフタレン、アントラセン、テトラセン、フェナントレン、クリセン、トリフェニレン、ピレン、ペリレン、ベンゾフェナントラセン、ベンゾピレン、ビフェニル、フルオレン、スピロビフルオレン、ジベンゾフラン、ジベンゾチオフェンより成る基から選ばれる。基Ａｒは、夫々、１以上の基Ｒ３により置換されてよいアントラセン、フェナントレン、テトラセン、クリセン、トリフェニレン、フルオレン、ジベンゾフランもしくはジベンゾチオフェンより成る基から選ばれることが、特に好ましい。
【００４８】
適切な基Ａｒは、以下の式（Ａｒ−２）〜（Ａｒ−３８）の基であり、ここで、Ｒ０は上記示されるのと同じ意味を有し、式（Ａｒ−２）〜（Ａｒ−３８）の基は、上記で定義される１以上の基Ｒ３により任意の遊離位置で置換されてよい。
【００４９】
【化９−１】
2019501871.tif 000015
【００５０】
【化９−２】
2019501871.tif 000016
【００５１】
【化９−３】
2019501871.tif 000017
【００５２】
本発明の好ましい１態様では、Ｒ１、Ｒ２、Ｒ３は、出現毎に同一であるか異なり、Ｈ、Ｄ、Ｆ、ＣＮ、１〜１０個のＣ原子を有する直鎖アルキルもしくはアルコキシ基、３〜１０個のＣ原子を有する分岐あるいは環状アルキルもしくはアルコキシ基（夫々は、１以上の基Ｒ４により置換されてよく、１以上の隣接しないＣＨ２基は、Ｏで置き代えられてよく、ここで、１以上のＨ原子は、Ｆで置き代えられてよい。）または、各場合に、１以上の基Ｒ４により置換されてよい５〜２４個の芳香族環原子を有する芳香族もしくは複素環式芳香族環構造より成る基から選ばれる。
【００５３】
本発明のより好ましい１態様では、Ｒ１、Ｒ２、Ｒ３は、出現毎に同一であるか異なり、Ｈ、Ｄ、Ｆ、ＣＮ、１〜５個のＣ原子を有する直鎖アルキル基、３〜５個のＣ原子を有する分岐あるいは環状アルキル基（夫々は、１以上の基Ｒ４により置換されてよく、各場合に、１以上の隣接しないＣＨ２基はＯもしくはＳで置き代えられてよく、ここで、１以上のＨ原子は、Ｆで置き代えられてよい。）または、各場合に、１以上の基Ｒ４により置換されてよい５〜１４個の芳香族環原子を有するアリールもしくはヘテロアリール基より成る基から選ばれる。
【００５４】
本発明の特に好ましい１態様では、Ｒ１、Ｒ２、Ｒ３は、出現毎に同一であるか異なり、Ｈ、Ｄ、Ｆ、ＣＮ、メチル、t-ブチル、フェニルもしくはナフチルであって、夫々は、１以上の基Ｒ４により置換されてよい。
【００５５】
本発明の好ましい１態様では、Ｒ０は、出現毎に同一であるか異なり、Ｈ、Ｄ、Ｆ、ＣＮ、１〜１０個のＣ原子を有する直鎖アルキルもしくはアルコキシ基、３〜１０個のＣ原子を有する分岐あるいは環状アルキルもしくはアルコキシ基（夫々は、１以上の基Ｒ４により置換されてよく、各場合に、１以上の隣接しないＣＨ２基は、Ｏで置き代えられてよく、ここで、１以上のＨ原子は、Ｄ、ＦもしくはＣＮで置き代えられてよい。）または、各場合に、１以上の基Ｒ４により置換されてよい５〜２４個の芳香族環原子を有する芳香族もしくは複素環式芳香族環構造より成る基から選ばれ；ここで、２個の置換基Ｒ０は、モノあるいはポリ環状の脂肪族もしくは芳香族もしくは複素環式芳香族環構造を随意に形成してもよい。
【００５６】
より好ましくは、Ｒ０は、出現毎に同一であるか異なり、Ｈ、１〜５個のＣ原子を有する直鎖アルキル基、３〜５個のＣ原子を有する分岐あるいは環状アルキル基（夫々は、１以上の基Ｒ６により置換されてよく、各場合に、１以上の隣接しないＣＨ２基は、Ｏで置き代えられてよく、ここで、１以上のＨ原子は、Ｆで置き代えられてよい。）または、各場合に、１以上の基Ｒ４により置換されてよい５〜１４個の芳香族環原子を有する芳香族もしくは複素環式芳香族環構造より成る基から選ばれ；ここで、２個の置換基Ｒ０は、１以上の基により置換されてよいモノあるいはポリ環状の脂肪族もしくは芳香族もしくは複素環式芳香族環構造を随意形成してもよい。
【００５７】
Ｒ０は、メチルまたはフェニルであることが特に好ましい。
【００５８】
真空蒸発により加工される化合物に対しては、アルキル基は、好ましくは、４個を超えないＣ原子、特に好ましくは、１個を超えないＣ原子を有する。溶液から加工される化合物に対しては、適切な化合物は、１０個までのＣ原子を有する直鎖、分岐もしくは環状アルキル基で置換されたものか、オリゴアリーレン基、たとえば、オルト-、メタ-、パラ-もしくは分岐テルフェニルまたはクアテルフェニルで置換されたものである。
【００５９】
以下の例は、式（１）または（２）によるいくつかの化合物である。
【００６０】
【化１０−１】
2019501871.tif 000018
【００６１】
【化１０−２】
2019501871.tif 000019
【００６２】
【化１０−３】
2019501871.tif 000020
【００６３】
【化１０−４】
2019501871.tif 000021
【００６４】
【化１０−５】
2019501871.tif 000022
【００６５】
【化１０−６】
2019501871.tif 000023
【００６６】
【化１０−７】
2019501871.tif 000024
【００６７】
【化１０−８】
2019501871.tif 000025
【００６８】
【化１０−９】
2019501871.tif 000026
【００６９】
【化１０−１０】
2019501871.tif 000027
【００７０】
【化１０−１１】
2019501871.tif 000028
【００７１】
【化１０−１２】
2019501871.tif 000029
【００７２】
本発明は、さらに、以下の反応工程を含む式（１）または（２）の化合物の製造方法に関する；
ａ．スズキ、ネギシ、ヤマモト、グリニャール-クロス、スチルカップリング、ウルマンカップリング等のＣ-Ｃカップリングにおけるジベンゾフランもしくはジベンゾチオフェンの上記定義されたＡｒとの、またはｐ＝１の場合上記定義された基ＡｒＳとの反応：
ｂ．ジベンゾフランもしくはジベンゾチオフェン骨格上にフルオランテンを付加するための、工程ａで得られた化合物のスズキ、ネギシ、ヤマモト、グリニャール-クロス等のＣ-Ｃカップリングでの反応。
【００７３】
本発明の材料は、一般的に以下の合成スキーム１または２により製造することができる。
【００７４】
【化１１】
2019501871.tif 000030
【００７５】
【化１２】
2019501871.tif 000031
【００７６】
液相からの、たとえば、スピンコーティングまたは印刷法による本発明の化合物の加工のためには、本発明による化合物の調合物が必要である。これらの調合物は、たとえば、溶液、分散液もしくはエマルジョンであってよい。この目的のために、２種以上の溶媒の混合物を使用することが、好ましい可能性がある。適切で好ましい溶媒は、たとえば、トルエン、アニソール、o-、m-もしくはp-キシレン、メチルベンゾエート、メシチレン、テトラリン、ベラトール、ＴＨＦ、メチル-ＴＨＦ、ＴＨＰ、クロロベンゼン、ジオキサン、フェノキシトルエン、特に、3-フェノキシトルエン、(-)-フェンコンヌ、1,2,3,5-テトラメチルベンゼン、1,2,4,5-テトラメチルベンゼン、1-メチルナフタレン、2-メチルベンゾチアゾール、2-フェノキシエタノール、2-ピロリジノン、3-メチルアニソール、4-メチルアニソール、3,4-ジメチルアニソール、3,5-ジメチルアニソール、アセトフェノン、α-テルピネオール、ベンゾチアゾール、ブチルベンゾエート、クメン、シクロヘキサノール、シクロヘキサノン、シクロヘキシルベンゼン、デカリン、ドデシルベンゼン、エチルベンゾエート、インダン、ヘキサメチルインダン、メチルベンゾエート、ＮＭＰ、p-シメン、フェネトール、1,4-ジイソプロピルベンゼン、ジベンジルエーテル、ジエチレングリコールブチルメチルエーテル、トリエチレングリコールブチルメチルエーテル、ジエチレングリコールジブチルエーテル、トリエチレングリコールジメチルエーテル、ジエチレングリコールモノブチルエ−テル、トリプロピレングリコールジメチルエ−テル、テトラエチレングリコールジメチルエ−テル、2-イソプロピルナフタレン、ペンチルベンゼン、ヘキシルベンゼン、ヘプチルベンゼン、オクチルベンゼン、1,1-ビス(3,4-ジメチルフェニル)エタンもしくはこれら溶媒の混合物である。
【００７７】
したがって、本発明は、本発明による化合物と少なくとも一つのさらなる化合物を含む調合物に関する。さらなる化合物は、たとえば、溶媒、特に、上記溶媒の一つまたはこれらの溶媒の混合物である。しかしながら、さらなる化合物は、電子素子、たとえば、発光化合物および/またはさらなるマトリックス材料に同様に用いられる少なくとも一つの有機もしくは無機化合物であってもよい。適切な発光化合物とさらなるマトリックス材料は、有機エレクトロルミネッセンス素子と関連して以下に示される。このさらなる化合物は、ポリマー状であってもよい。
【００７８】
本発明による化合物は、電子素子、特に、有機エレクトロルミネッセンス素子での使用に適している。したがって、本発明は、さらに、本発明による化合物の、電子素子での、特に、有機エレクトロルミネッセンス素子での使用に関する。本発明は、なおさらに、少なくとも一つの本発明による化合物を含む電子素子に関する。
【００７９】
本発明の意味での電子素子は、少なくとも一つの有機化合物を含む少なくとも一つの層を含む素子である。素子は、無機材料または無機材料から完全に形成される層をも含んでよい。電子素子は、好ましくは、有機エレクトロルミネッセンス素子（ＯＬＥＤ）、有機集積回路（Ｏ−ＩＣ）、有機電界効果トランジスタ（Ｏ−ＦＥＴ）、有機薄膜トランジスタ（Ｏ−ＴＦＴ）、有機発光トランジスタ（Ｏ−ＬＥＴ）、有機ソーラーセル（Ｏ−ＳＣ）、染料増感性有機ソーラーセル（ＤＳＳＣ）、有機光学検査器、有機光受容器、有機電場消光素子（Ｏ−ＦＱＤ）、発光電子化学セル（ＬＥＣ）、有機レーザーダイオード（Ｏ−ｌａｓｅｒ）および有機プラズモン発光素子より成る群から選ばれるが、好ましくは、有機エレクトロルミネッセンス素子（ＯＬＥＤ）、特に好ましくは、燐光ＯＬＥＤである。
【００８０】
有機エレクトロルミネッセンス素子は、カソード、アノードと少なくとも一つの発光層を含む。これらの層とは別に、さらなる層、たとえば、各場合に、１以上の正孔注入層、正孔輸送層、正孔ブロック層、電子輸送層、電子注入層、励起子ブロック層、電子ブロック層および/または電荷生成層を含んでもよい。たとえば、励起子ブロック機能を有する中間層を、２個の発光層の間に導入することも同様に可能である。しかしながら、これら層の夫々は、必ずしも存在する必要はないことが指摘されねばならない。ここで、有機エレクトロルミネセンス素子は、一つの発光層を含んでもよく、または複数の発光層を含んでもよい。複数の発光層が存在する場合には、これらは、好ましくは、３８０ｎｍ〜７５０ｎｍ間に全体で複数の最大発光波長を有し、その結果全体として、白色発光が生じるものであり、換言すれば、蛍光もしくは燐光を発し得る種々の発光化合物が、発光層で使用される。特別に好ましいものは、２個の発光層を有する構造であり、その２層は青色およびオレンジ色もしくは黄色発光を呈し、または３個の発光層を有する構造であり、その３層は青色、緑色およびオレンジ色もしくは赤色発光を呈する（基本構造については、たとえば、WO 2005/011013参照。）。本発明による有機エレクトロルミネッセンス素子は、タンデムＯＬＥＤでも、特に、白色発光ＯＬＥＤであってもよい。
【００８１】
上記詳細な態様による本発明による混合物は、その正確な構造により、種々の層に用いることができる。好ましいものは、式（１）または（２）の化合物またはその好ましい態様を、正確な置換に応じて、蛍光もしくは燐光エミッター、特に、燐光エミッターのためのマトリックス材料としておよび/または電子ブロックもしくは励起子ブロック層に、および/または電荷生成層に、および/また正孔ブロックもしくは電子輸送層に含む有機エレクトロルミネッセンス素子である。
【００８２】
本発明の好ましい１態様では、本発明による化合物は、発光層中で燐光化合物のためのマトリックス材料として用いられる。ここで、有機エレクトロルミッセンス素子は、一つの発光層を含むか、または複数の発光層を含み、ここで、少なくとも一つの発光層は、少なくとも一つの本発明による化合物をマトリックス材料として含む。
【００８３】
本発明による化合物が発光層中で燐光化合物のためのマトリックス材料として使用される場合には、１以上の燐光材料（三重項エミッター）と組み合わせて使用される。本発明の意味での燐光発光は、比較的高いスピン多重度すなわち、スピン状態>１を有する励起状態から、特別には励起三重項状態から、ルミネッセンスを呈する意味で使用される。本願の意味では、遷移金属もしくはランタニドを含む全てのルミネッセンス錯体、特に、全てのイリジウム、白金および銅錯体が、燐光発光化合物とみなされるべきである。本願の意味では、赤色および黄色三重項エミッターは、２．４〜１．８ｅＶに含まれる最低三重項状態Ｔ１を呈する。
【００８４】
燐光エミッターの最低三重項状態Ｔ１は、ソフトウエアパッケージ「Gaussian09、改訂版D.01」（Gaussian Inc．）により決定される。有機金属化合物を計算するために、まず、幾何学的最適化が、Hartree-Fock法、標準基本セット「LanL2MB」（Gaussian入力ライン「＃HF／LanL2MB opt」）（電荷０および多重度１）によってなされる。引き続き、単一点エネルギー計算が、最適化されたジオメトリーのトップで実行される。この計算において、基底状態と三重項状態が、ＤＦＴ／関数Ｂ３ＰＷ９１と６−３１Ｇ（ｄ）標準ベースセット（電荷０、多重度１）を用いるＴＤＤＦＴ法（時間依存密度関数理論）により決定される。Gaussian入力ラインは、「# B3PW91/gen pseudo=lanl2 td=(50-50,nstates=4)」である。全ての他の原子とは対照的にECP基本セット（有効コアポテンシャル）「LanL2DZ」が、金属原子のために使用される。
【００８５】
エネルギー的に最低の一重項状態は、Ｓ０である。三重項状態Ｔ１は、上記量子化学単一点計算から生じる最低エネルギーをもつ三重項状態での相対励起エネルギー（ｅＶ）として定義される。
【００８６】
ここに記載された方法は、使用されるソフトウエアパッケージとは独立しており、常に同じ結果を与える。この目的のためによく利用されるプログラムの例は、「Gaussian09W」 (Gaussian Inc.)とQ-Chem 4.1 (Q-Chem, Inc.)である。
【００８７】
本発明による化合物と発光化合物との混合物は、エミッターとマトリックス材料を含む全混合物を基礎として、本発明による化合物を、９９〜１体積％、好ましくは、９８〜１０体積％、特に好ましくは、９７〜６０体積％、特には、９５〜８０体積％含む。対応して、混合物は、エミッターとマトリックス材料を含む全混合物を基礎として、エミッターを、１〜９９体積％、好ましくは、２〜９０体積％、特に好ましくは、３〜４０体積％、特には、５〜２０体積％含む。
【００８８】
本発明のさらに好ましい１態様は、本発明による化合物の、さらなるマトリックス材料と組み合わせての燐光エミッターのためのマトリックス材料としての使用である。本発明による化合物と組み合わせて使用することのできる、特に適切なマトリックス材料は、たとえば、WO 2004/013080、WO 2004/093207、WO 2006/005627もしくはWO 2010/006680にしたがう芳香族ケトン、芳香族ホスフィンオキシドまたは芳香族スルホキシドもしくはスルホン、トリアリールアミン、カルバゾール誘導体、たとえば、ＣＢＰ（N,N-ビスカルバゾリルビフェニル）もしくはWO 2005/039246、US 2005/0069729、JP 2004/288381、EP 1205527、WO 2008/086851もしくはWO 2013/041176に記載されたカルバゾール誘導体、たとえば、WO 2007/063754もしくはWO 2008/056746にしたがうインドロカルバゾール誘導体、たとえば、WO2010/136109、WO2011/000455、WO2013/041176およびWO2013/056776にしたがうインデノカルバゾール誘導体、たとえば、EP 1617710、EP 1617711、EP 1731584、JP 2005/347160にしたがうアザカルバゾール誘導体、たとえば、WO 2007/137725にしたがうバイポーラーマトリックス材料、たとえば、WO 2005/111172にしたがうシラン、たとえば、WO 2006/117052にしたがうアザカルバゾールもしくはボロン酸エステル、たとえば、WO2007/063754、WO 2008/056746、WO 2010/015306、WO 2011/057706、WO 2011/060859もしくはWO 2011/060877にしたがうトリアジン誘導体、たとえば、EP 652273もしくはWO 2009/062578にしたがう亜鉛錯体、たとえば、WO 2010/054729にしたがうジアザシロールもしくはテトラアザシロール誘導体、たとえば、WO 2010/054730にしたがうジアザホスホール誘導体、たとえば、WO 2011/042107、WO 2011/060867、WO 2011/088877およびWO 2012/143080にしたがう架橋カルバゾール誘導体またはWO 2012/048781にしたがうトリフェニレンである。実際のエミッターよりも短い波長で発光するさらなる燐光エミッターが、コホストとして、または、たとえば、WO 2010/108579に記載されるとおりの、あるとしても顕著な程度には電荷輸送特性に関与しない化合物として混合物中に存在してよい。適切なマトリックス材料と発光層のためのエミッターを、存在する全材料の適正な相対割合に沿って選択することも十分に本技術内である。
【００８９】
適切な燐光化合物（＝三重項エミッター）は、特に好ましくは、可視域で適切な励起により発光する化合物であり、加えて、２０より大きい原子番号、好ましくは、３８〜８４の原子番号、より好ましくは、５６〜８０の原子番号を有する少なくとも一つの原子を含む。使用される燐光発光エミッターは、好ましくは、銅、モリブデン、タングステン、レニウム、ルテニウム、オスミウム、ロジウム、イリジウム、パラジウム、白金、銀、金もしくはユウロピウムを含む化合物、特に、イリジウムもしくは白金を含む化合物である。
【００９０】
上記記載されたエミッターの例は、出願WO00/70655、WO2001/41512、WO2002/02714、WO2002/15645、EP1191613、EP 1191612、EP 1191614、WO 2005/033244、WO 2005/019373、US2005/0258742、WO2010/086089、WO 2011/157339、WO2012/007086、WO 2012/163471、WO 2013/000531およびWO 2013/20631で明らかにされる。また適切なものは、出願EP 2872590およびEP 2882763に開示された金属錯体である。一般的には、燐光発光ＯＬＥＤのために先行技術にしたがい使用され、有機エレクトロルミネッセンス素子分野の当業者に知られるようなすべての燐光発光錯体が適切であり、当業者は進歩性を要することなく、さらなる燐光錯体を使用することもできるであろう。
【００９１】
本発明による化合物は、たとえば、US 2011/0248247およびUS 2012/0223633に記載されるとおり、有機エレクトロルミネッセンス素子での燐光エミッターのためのマトリックス材料としても特に適している。これらの多色表示素子においては、追加的な青色発光層が、青色以外の色を有するものを含む全画素に全領域に亘り気相堆積により適用される。ここで驚くべきことに、本発明による化合物が、赤色および/または緑色画素、より特に、赤色画素のためのマトリックス材料として使用される場合に、気相堆積青色発光層と共に極めて良好な発光を生じ続けることが見出された。
【００９２】
本発明のさらなる１態様では、本発明による有機エレクトロルミネッセンス素子は、別々の正孔注入層および/または正孔輸送層および/または正孔ブロック層および/または電子輸送層を含まず、すなわち、WO 2005/053501に記載されるとおり、発光層は、正孔注入層もしくはアノードに直接隣接し、および/または発光層は、電子輸送層もしくは電子注入層もしくはカソードに直接隣接する。さらに、たとえば、WO 2009/030981に記載されるとおり、発光層中の金属錯体と同一または類似する金属錯体を、発光層に直接隣接して、正孔輸送もしくは正孔注入材料として使用することも可能である。
【００９３】
本発明のさらなる１態様では、本発明による化合物は、励起子ブロック層で用いられる。
【００９４】
本発明のなおさらなる１態様では、本発明による化合物は、電子輸送層または電子注入層中で電子輸送材料として用いられる。ここで、発光層は蛍光発光もしくは燐光発光であってよい。化合物が電子輸送材料として用いられる場合には、たとえば、ＬｉもしくはＬｉｑ（リチウムヒドロキシキノリナート）等のアルカリ金属またはアルカリ金属錯体でドープされることが好ましい可能性がある。
【００９５】
本発明のなおさらなる好ましい１態様では、本発明による化合物は、正孔ブロック層で用いられる。正孔ブロック層は、カソード側で発光層に直接隣接する層の意味で使用される。別の好ましい態様は、電荷生成層の部分として化合物を用いることである。電荷生成層（ＣＧＬ）は、電圧の印加により、電子−正孔対の注入体として機能し、当分野で周知である。一般的に、ＣＧＬは、電子プアー層（たとえば、p-ドープ正孔輸送層）に隣接する電子リッチ層（たとえば、n-ドープ電子輸送層）から成る。しかしながら、幾つかの場合では、ＣＧＬは、単一層のみであることができる。別の場合では、ＣＧＬの一または両層が、ドープされてよく、ドープされなくてもよい。
【００９６】
本発明による有機エレクトロルミネッセンス素子のさらなる層では、全ての材料は、先行技術にしたがい通常用いられるとおり使用することができる。したがって、当業者は、進歩性を要することなく、本発明による式（１）または（２）の化合物もしくはその好ましい態様と組み合わせて、有機エレクトロルミッセンス素子のために知られた全材料を用いることができるだろう。
【００９７】
さらに好ましいのは、１以上の層が、昇華プロセスにより適用されることを特徴とする有機エレクトロルミネッセンス素子であり、材料は、１０−５mbar未満、好ましくは、１０−６mbar未満の初期圧力で、真空昇華ユニット中で気相堆積により適用される。しかしながら、初期圧力は、さらにより低くても、たとえば、１０−７mbar未満でも可能である。
【００９８】
同様に好ましいのは、１以上の層が、ＯＶＰＤ（有機気相堆積）法もしくはキャリアガス昇華により被覆されることを特徴とする有機エレクトロルミネッセンス素子であり、材料は、１０−５mbar〜１barの圧力で適用される。この方法の特別な場合は、ＯＶＪＰ（有機気相ジェット印刷）法であり、材料はノズルにより直接適用され、そのように構造化される（たとえば、M. S. Arnold et al., Appl. Phys. Lett. 2008, 92, 053301）。
【００９９】
さらに、好ましいのは、１以上の層が、溶液から、たとえば、スピンコーティングにより、もしくは、たとえば、スクリーン印刷、フレキソ印刷、オフセット印刷、ＬＩＴＩ（光誘起熱画像化、熱転写印刷）、インクジェット印刷もしくはノズル印刷のような任意の所望の印刷プロセスにより製造されることを特徴とする有機エレクトロルミネッセンス素子である。たとえば、適切な置換により得られた可溶性の化合物が、この目的のために必要である。
【０１００】
また好ましいのは、たとえば、１以上の層が溶液から適用され、１以上のさらなる層が気相堆積により適用されるハイブリッドプロセスである。これらのプロセスは、当業者に一般的に知られており、本発明による化合物を含む有機エレクトロルミネッセンス素子に、当業者により進歩性を要することなく適用することができる。
【０１０１】
本発明による化合物および本発明による有機エレクトロルミッセンス素子は、先行技術を超える以下の驚くべき優位性により特徴づけられる。
【０１０２】
１．本発明による化合物は、蛍光もしくは燐光エミッターのためのマトリックス材料として用いられると、長い寿命をもたらす。化合物が、燐光エミッターのためのマトリックス材料として用いられると、これが特に、あてはまる。
【０１０３】
２．本発明による化合物は、極めて高い効率をもたらす。化合物が、燐光エミッターのためのマトリックス材料として、または正孔ブロック材料として用いられると、これが特に、あてはまる。
【０１０４】
３．幾つかの態様では、本発明による化合物は、低い駆動電圧をもたらす。化合物が、燐光エミッターのためのマトリックス材料として、または電子輸送層に用いられると、これが特に、あてはまる。
【０１０５】
上記利点は、その他の電子特性を損なわない。
【０１０６】
本発明は、次の例により詳細に説明されるが、それにより限定することを望むものではない。当業者は、進歩性を要することなく、説明に基づいて、開示された範囲全体を実行し、本発明によるさらなる化合物を調製し、それらを電子素子で使用し、本発明によるプロセスを使用することができるだろう。
【０１０７】
例：
Ａ）合成例
以下の合成を、別段の指定がない限り、無水溶媒中で保護ガス雰囲気下で実施する。溶媒および試薬を、ALDRICHまたはABCRから購入することができる。市販されている出発材料の場合に示される数字は、対応するＣＡＳ番号である。
【０１０８】
本発明の材料を、一般に、先に定義したように、スキーム１または２により調製することができる。
【０１０９】
ａ）6-ブロモ-2-フルオロ-2'-メトキシ-ビフェニル
【０１１０】
【化１３】
2019501871.tif 000032
【０１１１】
２００ｇ（６６４ミリモル）の1-ブロモ-3-フルオロ-2-ヨード-ベンゼンと、１０１ｇ（６６４ミリモル）の2-メトキシフェニル-ボロン酸と、１３７．５ｇ（９９７ミリモル）の四ホウ酸ナトリウムとを、１０００ｍＬのＴＨＦおよび６００ｍｌの水に溶解し、脱気する。 その後、９．３ｇ（１３．３ミリモル）のビス（トリフェニルホスフィン）塩化パラジウム（II）と、１ｇ（２０ミリモル）の水酸化ヒドラジニウムとを、反応混合物に添加し、それを不活性ガス雰囲気下で７０℃で４８時間撹拌する。冷ました溶液をトルエンで仕上げ、水で数回洗浄し、乾燥し、濃縮する。 生成物を、トルエン／ヘプタン：エチル（１：２）とともに、シリカゲルでカラムクロマトグラフィを介して洗浄する。
収率：１５５ｇ（５５３ミリモル）、理論値の８３％。
【０１１２】
同じような方法で、以下の化合物を調製する：
【０１１３】
【化１４】
2019501871.tif 000033
【０１１４】
ｂ）6'-ブロモ-2'-フルオロ-ビフェニル-2-オル
【０１１５】
【化１５】
2019501871.tif 000034
【０１１６】
１１２ｇ（４１８ミリモル）の6-ブロモ-2-クロロ-2'-メトキシ-ビフェニルを、２Ｌのジクロロメタンに溶解し、５℃に冷却する。その後、４１．０１ｍｌ（４３１ミリモル）の三臭化ホウ素を９０分以内に滴下し、混合物を終夜、撹拌する。 次いで、混合物を水とゆっくりと混合し、有機相を水で三回洗浄し、Ｎａ２ＳＯ４で脱水させ、蒸発させ、クロマトグラフィにより精製する。
収率：１０４ｇ（３９７ミリモル）、理論値の９８％。
【０１１７】
同じような方法で、以下の化合物を調製する：
【０１１８】
【化１６】
2019501871.tif 000035
【０１１９】
ｃ）1-ブロモ-ジベンゾフラン
【０１２０】
【化１７】
2019501871.tif 000036
【０１２１】
１１１ｇ（４１６ミリモル）の6'-ブロモ-2'-フルオロ-ビフェニル-2-オルを、２ＬのＤＭＦ（最大０．００３％のＨ２Ｏ）SeccoSolv（登録商標）に溶解し、５℃に冷却する。２０ｇ（４４９ミリモル）の水素化ナトリウム（パラフィン油中６０％の懸濁液）を、この溶液に小分けして添加する。混合物を２０分間撹拌し、次いで４５分間、１００℃に加熱する。 混合物を冷ました後に、５００ｍｌのエタノールとゆっくりと混合し、次いで蒸発させ、クロマトグラフィにより精製する。
収率：９０ｇ（３６７ミリモル）、理論値の８８．５％。
【０１２２】
同じような方法で、以下の化合物を調製する：
【０１２３】
【化１８】
2019501871.tif 000037
【０１２４】
ｄ）1-ブロモ-8-ヨード-ジベンゾフラン
【０１２５】
【化１９】
2019501871.tif 000038
【０１２６】
２０ｇ（８０ミリモル）のジベンゾフラン-1-ボロン酸と、２，０６ｇ（４０，１ミリモル）のヨウ素と、３．１３ｇ（１７，８ミリモル）のヨウ素酸と、８０ｍｌの酢酸と、５ｍｌの硫酸と、５ｍｌの水と、２ｍｌのクロロホルムとを、６５℃で３時間、撹拌する。冷ました後、混合物を水と混合し、沈殿した固形物を除去し、残留物を水で三回洗浄する。残留物をトルエンおよびジクロロメタン／ヘプタンから再結晶させる。
収率は２５．６ｇ（６８ミリモル）であり、理論値の８５％に相当する。
【０１２７】
同じような方法で、以下の化合物を調製する：
【０１２８】
【化２０】
2019501871.tif 000039
【０１２９】
ｅ）ジベンゾフラン-1-ボロン酸
【０１３０】
【化２１】
2019501871.tif 000040
【０１３１】
１８０ｇ（７２８ミリモル）の1-ブロモ-ジベンゾフランを、１５００ｍＬの無水ＴＨＦに溶解し、−７８℃に冷却する。この温度で、３０５ｍＬ（ヘキサン中、７６４ミリモル／２．５Ｍ）のn-ブチルリチウムを、約５分間以内に混合物に添加し、次いでこれを−７８℃で２，５時間撹拌する。この温度で、１５１ｇ（１４５６ミリモル）のホウ酸トリメチルを、可能な限り素早く混合物に添加し、次いで反応混合物を室温までゆっくりと温めておく（約１８時間）。反応溶液を水で洗浄し、沈殿した固形物および有機相をトルエンで脱水させる。 粗生成物を約４０℃でトルエン／塩化メチレンから、約４０℃で抽出する。
収率：１４６ｇ（６９０ミリモル）、理論値の９５％。
【０１３２】
同じような方法で、以下の化合物を調製する：
【０１３３】
【化２２】
2019501871.tif 000041
【０１３４】
ｆ）トリフルオロ-メタンスルホン酸-ジベンゾフラン-1-イルエステル
【０１３５】
【化２３】
2019501871.tif 000042
【０１３６】
４０ｇ（２１７ミリモル）のジベンゾフラン-1-オルを、５００ｍｌのジクロロメタン中に保護ガス下で懸濁させる。次いで、６６．９ｇ（６６１ミリモル）のトリエチルアミンをこの懸濁液に滴下する。 その後、１００ｍｌのジクロロメタン中、７４．５ｇの無水トリフルオロメタンスルホン酸の溶液を滴下する。１５℃で２．５時間撹拌した後、溶液を１００ｍｌの水と混合し、次いで有機相を分離し、トルエンとともに、シリカゲルを通して濾過し、次いで濃縮乾固する。
収率は６０ｇ（１９１ミリモル）であり、理論値の８８％に相当する。
【０１３７】
同じような方法で、以下の化合物を調製する。
【０１３８】
【化２４】
2019501871.tif 000043
【０１３９】
ｇ）1トリフルオロ-メタンスルホン酸8-ブロモ-ジベンゾフラン-1-イルエステル
【０１４０】
【化２５】
2019501871.tif 000044
【０１４１】
４０ｇ（１２６ミリモル）のトリフルオロメタンスルホン酸ジベンゾフラン-1-イル-エステルを、７６ｍｌ（５０６ミリモル）のトリフルオロメタンスルホン酸に懸濁させる。５２ｇ（２９１ミリモル）のＮＢＳをこの懸濁液に少しずつ加え、暗所で２時間撹拌する。次いで、反応混合物を水／氷と混合し、固形物を分離し、エタノールで洗浄する。残留物をトルエンから再結晶させる。
収率は３３ｇ（８４ミリモル）であり、理論値の６６％に相当する。
本発明のチオフェン誘導体の場合、ＮＢＳの代わりに元素臭素が使用される。
【０１４２】
同じような方法で、以下の化合物を調製する：
【０１４３】
【化２６】
2019501871.tif 000045
【０１４４】
ｈ）1-ブロモ-8-フェナントレン-9-イル-ジベンゾフラン
【０１４５】
【化２７】
2019501871.tif 000046
【０１４６】
２４．４ｇ（１１０．０ミリモル）のフェナントレン-9-ボロン酸と、４１ｇ（１１０．０ミリモル）の1-ブロモ-8-ヨード-ジベンゾフランと、２６ｇ（２１０．０ミリモル）の炭酸ナトリウムとを、５００ｍＬのエチレングリコールジアミンエーテルと５００ｍｌの水とに懸濁させる。９１３ｍｇ（３．０ミリモル）のトリ-o-トリルホスフィンを最初に、この混合物に加え、次いで１１２ｍｇ（０．５ミリモル）の酢酸パラジウム（II）を混合物に添加する。その後、反応混合物を還流下で１６時間、加熱する。 冷ました後、有機相を分離し、シリカゲルを通して濾過し、次いで濃縮乾固する。 残留物をトルエンおよびジクロロメタン／ヘプタンから再結晶させる。
収率は３７ｇ（９０ミリモル）であり、理論値の８２％に相当する。
【０１４７】
同じような方法で、以下の化合物を調製する：
【０１４８】
【化２８−１】
2019501871.tif 000047
【０１４９】
【化２８−２】
2019501871.tif 000048
【０１５０】
【化２８−３】
2019501871.tif 000049
【０１５１】
【化２８−４】
2019501871.tif 000050
【０１５２】
【化２８−５】
2019501871.tif 000051
【０１５３】
【化２８−６】
2019501871.tif 000052
【０１５４】
【化２８−７】
2019501871.tif 000053
【０１５５】
ｉ）1-フルオランテン-3-イル-8-フェナントレン-9-イル-ジベンゾフラン
【０１５６】
【化２９】
2019501871.tif 000054
【０１５７】
６５．９ｇ（１５６ミリモル）の1-ブロモ-8-フェナントレン-9-イル-ジベンゾフランと、３６．７ｇ（１７０ミリモル）のフルオランテン-3-ボロン酸と、３６ｇ（３４０ミリモル）の炭酸ナトリウムとを、１０００ｍｌのエチレングリコールジアミンエーテルと２８０ｍｌの水とに懸濁させる。１．８ｇ（１．５ミリモル）のテトラキス（トリフェニルホスフィン）パラジウム（0）をこの懸濁液に加え、反応混合物を還流下で１６時間加熱する。冷ました後、有機相を分離し、シリカゲルを通して濾過し、２００ｍＬの水で三回洗浄し、次いで濃縮乾固する。 生成物を、トルエン／ヘプタン（１：２）とともにシリカゲルでカラムクロマトグラフィを介して、および高真空（p=5×10-7mbar）での昇華を介して、洗浄する（純度９９．９％）。
収率は５３ｇ（９８ミリモル）であり、理論値の６３％に相当する。
【０１５８】
同じような方法で、以下の化合物を調製する：
【０１５９】
【化３０−１】
2019501871.tif 000055
【０１６０】
【化３０−２】
2019501871.tif 000056
【０１６１】
【化３０−３】
2019501871.tif 000057
【０１６２】
【化３０−４】
2019501871.tif 000058
【０１６３】
【化３０−５】
2019501871.tif 000059
【０１６４】
【化３０−６】
2019501871.tif 000060
【０１６５】
【化３０−７】
2019501871.tif 000061
【０１６６】
【化３０−８】
2019501871.tif 000062
【０１６７】
ｊ）トリフルオロ-メタンスルホン酸8-フルオランテン-3-イル-ジベンゾフラン-1-イルエステル
【０１６８】
【化３１】
2019501871.tif 000063
【０１６９】
４１ｇ（１９０ミリモル）の1-トリフルオロ-メタンスルホン酸8-ブロモ-ジベンゾフラン-1-イルエステルと、５６．５ｇ（２２０ミリモル）のフルオランテン-3-ボロン酸と、５７ｇ（４１０ミリモル）の炭酸カリウムとを、１０００ｍＬのトルエンと、１００ｍＬの水とに懸濁させる。１．８ｇ（１．５ミリモル）のテトラキス（トリフェニルホスフィン）パラジウム（0）を添加し、反応混合物を還流下で１６時間加熱する。冷ました後、有機相を分離し、シリカゲルを通して濾過し、２００ｍＬの水で三回洗浄し、次いで濃縮乾固する。生成物を、トルエン／ヘプタン（１：２）とともにシリカゲルでのカラムクロマトグラフィを介して、および高真空（p=5×10-7mbar）での昇華を介して洗浄する（純度９９．９％）。
収率は７６ｇ（１４７ミリモル）であり、理論値の７８％に相当する。
【０１７０】
同じような方法で、以下の化合物を調製する：
【０１７１】
【化３２】
2019501871.tif 000064
【０１７２】
ｋ）8-フルオランテン-3-イル-1-（4,4,5,5-テトラメチル-[1,3,2]ジオキサボロラン-2-イル）-ジベンゾフラン
【０１７３】
【化３３】
2019501871.tif 000065
【０１７４】
１６５ｇ（３２０ミリモル）のトリフルオロ-メタンスルホン酸8-フェナントレン-9-イル-ジベンゾフラン-1-イルエステルと、１２０ｇ（４８４ミリモル）のビス（ピナコール）-ジボランと、９５ｇ（９６８ミリモル）の炭酸カリウムとを、３２００ｍＬのＴＨＦに溶解する。ジクロロメタン中、１５．８ｇ（２０ミリモル）のＰｄ（ｄｐｐｆ）Ｃｌ２錯体を、不活性ガス下で反応混合物に加え、反応混合物を還流下で１６時間加熱する。 冷ました後、反応混合物を水と混合し、有機相を分離する。次いで生成物をトルエン／ヘプタン（２：２）とともに、シリカゲルカラムでクロマトグラフィを介して、および高真空（p=5×10-7mbar）下での昇華を介して洗浄する（純度９９．９％）。
収率は８８ｇ（１７９ミリモル）であり、理論値の５６％に相当する。
【０１７５】
同じような方法で、以下の化合物を調製する：
【０１７６】
【化３４−１】
2019501871.tif 000066
【０１７７】
【化３４−２】
2019501871.tif 000067
【０１７８】
ｌ）8-フルオランテン-3-イル-[1,1']ビ[ジベンゾフラニル]
【０１７９】
【化３５】
2019501871.tif 000068
【０１８０】
この化合物および以下の化合物を、方法ｉ）と同じような方法で調製する：
【０１８１】
【化３６−１】
2019501871.tif 000069
【０１８２】
【化３６−２】
2019501871.tif 000070
【０１８３】
【化３６−３】
2019501871.tif 000071
【０１８４】
Ｂ）ＯＬＥＤの製造
以下の例Ｖ１〜Ｅ１３（表１、２を参照）は種々のＯＬＥＤのデータを示している。
【０１８５】
例Ｖ１〜Ｅ１３の基板前処理：構造化されたＩＴＯ（５０ｎｍ、インジウム錫酸化物）を有するガラス板が、ＯＬＥＤが処理される基板を形成する。ＯＬＥＤ材料の蒸発前に、基板は２５０℃で１５分間、事前にベークされ、その後、Ｏ２で、次いでアルゴンプラズマで処理される。
【０１８６】
ＯＬＥＤは、基本的に、次の層構造を有する：基板／正孔注入層（ＨＩＬ）／随意に、中間層（ＩＬ）／電子ブロック層（ＥＢＬ）／発光層（ＥＭＬ）／随意に、正孔ブロック層（ＨＢＬ）／電子輸送層（ＥＴＬ）／随意に、電子注入層（ＥＩＬ）および最後にカソード。カソードは、１００ｎｍ厚のアルミニウム層により形成される。正確な層構造が、表１に示されている。ＯＬＥＤの製造に使用する材料を、表３に提示する。
【０１８７】
すべての材料は、真空室において、熱気相堆積により適用される。ここでは、発光層は、常に、少なくとも一種のマトリックス材料（ホスト材料）と、共蒸発により特定の体積割合で一種または複数種のマトリックス材料に添加される発光ドーパント（エミッター）とから成る。ここでは、ＩＣ１：Ｍ１：ＴＥＧ１（５５％：３５％：１０％）のような表現は、材料ＩＣ１が５５体積％の割合で層中に存在し、Ｍ１が３５体積％の割合で層中に存在し、ＴＥＧ１が１０体積％の割合で層中に存在することを意味する。同じように、電子輸送層も、二種の材料の混合物から成ってもよい。
【０１８８】
ＯＬＥＤは、標準方法により特性決定される。この目的のために、エレクトロルミネセンススペクトル、ランベルト発光プロフィールを仮定して、電流効率（ＣＥ１０００、１０００ｃｄ／ｍ２においてｃｄ／Ａで測定）、発光効率（ＬＥ１０００、１０００ｃｄ／ｍ２においてＩｍ／Ｗで測定）、外部量子効率（ＥＱＥ１０００、１０００ｃｄ／ｍ２において％で測定）および電圧（Ｕ１０００、１０００ｃｄ／ｍ２においてＶで測定）が、電流/電圧/輝度特性線（ＩＵＬ特性線）から測定される。エレクトロルミネセンス（ＥＬ）スペクトルは、光束密度１０００ｃｄ／ｍ２で記録され、次いで、ＣＩＥ  １９３１  ｘおよびｙ色座標がＥＬスペクトルから計算される。
【０１８９】
種々のＯＬＥＤの素子データが表２に要約されている。例Ｖ１〜Ｖ３は、技術水準による比較例である。例Ｅ１−Ｅ１３は本発明のＯＬＥＤのデータを示している。以下のセクションでは、本発明のＯＬＥＤの優位性を示すために、幾つかの例をより詳細に説明する。
【０１９０】
燐光ＯＬＥＤでのホスト材料としての、本発明の化合物の使用
ホスト材料としての、本発明の化合物の使用は、技術水準の材料と比較して、とくに発光効率に関して著しく改善されたＯＬＥＤ素子データを生じる。
燐光赤色ＯＬＥＤでのホスト材料としての、本発明の材料ｉ３９、ｉ３６、ｉ３７、ｉ３８の使用は、材料ＣＥ１、ＣＥ２、ＣＥ３を含む素子と比較して、１０〜２０％改善された輝度効率を生じる（それぞれ、例Ｖ１とＥ１、Ｖ２とＥ２、Ｅ３の比較、およびＶ３とＶ４の比較）。
【０１９１】
【表１】
2019501871.tif 000072
【０１９２】
【表２】
2019501871.tif 000073
【０１９３】
【表３−１】
2019501871.tif 000074
【０１９４】
【表３−２】
2019501871.tif 000075
【０１９５】
【表３−３】
2019501871.tif 000076
【国際調査報告】
2019501871.tif 000089
2019501871.tif 000090
2019501871.tif 000091